(57)【要約】カラー、パターン、デザイン、及び／又はこれらに類するものを、ジェット染色プロセスまたは他の二次／後段のパターン付けプロセス（シルクスクリーンプリント、ロータリープリントなどを含むが限定されない）によって、接着カーペットに付ける。ここで、カーペット中のヤーンは全て白色（無染色）または淡色であるか、ヤーンは単色または多色前付け染めされているか、ヤーンは化学的に処理されている。接着カーペットは、低表面重量、および平らで、短く、高密度で、垂直なカットパイルを有することが好ましい。【特許請求の範囲】
【請求項１】
接着床張り材、例えばカーペットタイル、エリアラグ、ランナー、カーペット、広幅織りラグ、ウォール・ツー・ウォール、またはこれらに類するものを製造する方法であって、
カーペット基布を、全白色（無染色）、淡色、単色前付染め、多色前付染め、天然色、および染料を吸収するように化学的に処理したもののうち少なくとも１つであるヤーンで、カーペットの任意の部位において様々に接着する工程と、
前記接着基布上に、バックグラウンドカラー、デザイン、パターン、ボーダー、またはこれらに類するもののうち少なくとも１つを染色またはプリントする工程と、
前記染色またはプリントした接着基布を裁断または整形して、完成アイテムまたは製品、例えばカーペットタイル、エリアラグ、ランナー、フロアマット、カーペット、ラグ、またはこれらに類するものにする工程と
を具備する方法。
【請求項２】
前記接着基布の表面重量が２８ｏｚ／ｙｄ２未満である請求項１に記載の方法。
【請求項３】
前記接着基布の表面重量がおよそ１５−２７ｏｚ／ｙｄ２である請求項１に記載の方法。
【請求項４】
つけたデザインのＤＰＩが前記接着カーペットのＤＰＩよりも大きい請求項１に記載の方法。
【請求項５】
前記デザインのＤＰＩが少なくとも１０×１０である請求項４に記載の方法。
【請求項６】
請求項１の方法によって製造される、染色またはプリントした接着床張り材製品、例えばカーペット、エリアラグ、ランナー、フロアマット、カーペット、ラグ、またはこれらに類する製品。
【請求項７】
低重量接着床張り材またはアイテム、例えばカーペットタイル、広幅織りカーペット、ウォール・ツー・ウォールカーペット、エリアラグ、カーペット、ラグ、ランナー、マット、広幅じゅうたん、またはこれらに類するものであって、全白色（無染色）、淡色、単色前付染め、多色前付染め、自然色、化学的に処理されたヤーン、またはこれらに類するもののうち少なくとも１つのヤーンで接着された接着カーペット基布上にプリントまたは染色されたバックグラウンドカラー、デザイン、パターン、オーバーカラー、またはこれらに類するもののうち少なくとも１つを有し、およそ２８ｏｚ／ｙｄ２未満の表面重量を有する低重量接着床張り材またはアイテム。
【請求項８】
表面重量がおよそ１５−２７ｏｚ／ｙｄ２である請求項７に記載の低重量接着床張り材。
【請求項９】
接着床張り材、例えばカーペットタイル、エリアラグ、ランナー、カーペット、広幅織りラグ、ウォール・ツー・ウォール、またはこれらに類するものを製造する方法であって、
カーペット基布を、全白色（無染色）、淡色、単色前付染め、多色前付染め、天然色、および染料を吸収するように化学的に処理したもののうち少なくとも１つであるヤーンで、カーペットの任意の部位において接着する工程と、
前記接着基布を裁断または整形して、選択されたアイテムまたは製品、例えばカーペットタイル、エリアラグ、ランナー、フロアマット、カーペット、ラグ、またはこれらに類するものにする工程と、
前記裁断された接着基布上に、バックグラウンドカラー、デザイン、パターン、ボーダー、またはこれらに類するもののうち少なくとも１つを染色またはプリントする工程と
を具備する方法。
【請求項１０】
接着基布の表面重量が２５ｏｚ／ｙｄ２以下である請求項９に記載の方法。
【請求項１１】
前記表面重量がおよそ１５−２７ｏｚ／ｙｄ２である請求項９に記載の方法。
【請求項１２】
つけたデザインのＤＰＩが接着カーペットのＤＰＩより大きい請求項９に記載の方法。
【請求項１３】
前記デザインのＤＰＩが少なくとも１０×１０である請求項１２に記載の方法。
【請求項１４】
請求項９の方法によって製造される、接着床張り材製品、例えばカーペットタイル、エリアラグ、ランナー、フロアマット、カーペット、ラグ、またはこれらに類する製品。
【請求項１５】
低重量溶融接着床張り材またはアイテム、例えばカーペットタイルであって、全白色のヤーンで織った溶融接着カーペット基布上にプリントまたは染色されたバックグラウンドカラー、デザイン、パターン、オーバーカラー、またはこれらに類するもののうち少なくとも１つを有し、およそ２８ｏｚ／ｙｄ２未満の表面重量を有する低重量溶融接着床張り材またはアイテム。
【請求項１６】
前記基布が水性ラテックス接着剤で溶融接着される請求項１５の接着床張り材。
【請求項１７】
前記基布はクッション性の裏張りがされている請求項１５の接着床張り材。
【請求項１８】
表面重量がおよそ１５−２７ｏｚ／ｙｄ２である請求項１５の接着床張り材。
【請求項１９】
前記表面が、平らで、短く、高密度で、垂直なカットパイルである請求項１５の接着床張り材。
【請求項２０】
前記パイル高さが０．２８０インチ未満である請求項１５の接着床張り材。
【請求項２１】
さらにクッション裏地を備える請求項１５の接着床張り材。
【請求項２２】
前記クッション裏地がポリウレタンである請求項２１の接着床張り材。
【発明の詳細な説明】
【０００１】
本願は、米国仮特許出願第６０／２１９，９７９号（２０００年７月２１日出願）に対する優先権とその利益を主張し、参照により本明細書に組み込まれる。
【０００２】
【発明の属する技術分野】
本発明は、カラー、パターン、デザイン、及び／又はこれらに類するものを、ジェット染色プロセスまたはあらゆる他の二次／後段のパターン付けプロセス（転写プリント、シルクスクリーンプリント、およびロータリープリント、等々を含むが限定されない）によって、接着カーペットに付けることをめざしている。前記カーペットのヤーンは全白色（無染色）または淡色であるか、またはヤーンは化学的に処理されるか、またはヤーンは単色前付染めまたは多色前付染めされる。接着カーペットは２５ｏｚ／ｙｄ２未満の表面重量（ｆａｃｅ ｗｅｉｇｈｔ）を有するのが好ましい。
【０００３】
【従来の技術】
カーペットを織る際に、デザインは、前付染め（スケイン染色）したヤーンを組んでたて糸とよこ糸の織り込みコンストラクション（ｃｏｎｓｔｒｕｃｔｉｏｎ）にすることによって作られる。前記デザインまたは表面パイルおよび裏地は、織機が動作するときに一時にかつ同時に字義どおり作られる。結果として美しいカーペットができるけれども、低価格のカーペットを作ろうとすると（例えば、コンストラクションの目を粗くしたり、重さを軽くしたり、等々）、デザインの美的な細部を顕著に悪化させるという大きな欠点がある。粗い、安い、軽い、そして価格が低いというのはすべて、おおよそ２２ｏｚから２４ｏｚの重量、２／５６番手、０．２５インチのパイル高さ、および７ピック／エンドかける５列のコンストラクションを持つカーペットコンストラクションのことをいうときに用いられる共通の用語である。
【０００４】
低コストのカーペットを作るために、織工はカーペットに使用する材料を減らす、つまり目の粗いコンストラクションにしなければならない。そうすると、１インチあたりのドット数も減少し、デザイン細部が大きな影響を受ける。通常、カーペットを安くすればするほど、見栄えも安っぽくなる。
【０００５】
典型的な低価格の織りカーペットのコンストラクションは、およそ５列かける７ピック／エンド、すなわち３５ドット／インチである。従って、非常に低いドット／インチ（ＤＰＩ）のマトリックスはデザインモチーフに不ぞろいでむらのある印象を与える。これはドット／インチが大きいからである。
【０００６】
最終的な結果は、市場での魅力がより小さい製品である、“安っぽいカーペット”である。
【０００７】
ドット／インチのアスペクト比は任意である。これはまた、組んで織りにしたデザインの結果である。織機での標準的なたて糸セッティングは、典型的には７エンド（ピック）／インチに固定される。よこ糸は可変で、例えば５，６，７，８，９，１０列／インチである。したがって、カーペットの密度を変化させる（厚くしたり薄くしたり、値段を高くまたは低くする、等々）ためには、安価なカーペットの場合は５列かける７エンド（３５ＤＰＩ）の織りを作るか、または非常に高価なカーペットの場合は１０列かける７エンド（７０ＤＰＩ）の織りを作る。非常に高価、上質、高級、及び高価格というのはすべて、おおよそ３２−３６ｏｚの重量、２／５６番手、０．５０インチのパイル高さ、および７×８から７×１０の列およびピック／インチのカーペットコンストラクションに共通の用語である。
【０００８】
【発明が解決しようとする課題】
問題は、ドット／インチにアスペクト比があることにある。それらは正方形ドットではなく長方形ドットであり、例えば７列かける７エンドのものは正方形ドットであるが、１０列かける７エンドのものは長方形ドットである。これは例えばラグを織るときに問題を起こす。
【０００９】
ドットのアスペクト比が長方形であるとき、織りラグは一方向にしか織ることができない。ラグを９０°回転させてカーペットウェブの使用を最大化すると、長さ方向または幅方向のいずれかでデザインを歪ませる。うまくいく唯一のドットマトリックスは７×７の正方形ドットであるが、これではラグを織る場合に唯一の価格に縛られる。
【００１０】
同じデザインを複数の織りコンストラクション上で作ることはできない。デザインと織りコンストラクションは分離することができないので、異なる織り価格（上記に示したようなコンストラクション、重い、軽い、等々）で同じデザインを作ることはできない。デザインを１０×７ＤＰＩで作った場合、５×７ＤＰＩに移行したときに、細部が失われるために、デザインが同じにならないのは明らかであり、複写のみが行える。
【００１１】
織機でカーペットを織ると、一度に１つのコンストラクションしか織ることができない。織りカーペットのコンストラクションに対して運転中の変化を与えることはできず、カットパイルからループパイルへと重量またはテキスチャーを変えることもできない。言い換えれば、一台の織機で一度に、１つの価格（コンストラクション、重い、軽い、等々）または１つのパイルタイプのカーペットしか作ることができない。コンストラクションまたはパイルタイプを変えるには、織機を停止して調節しなければならず、極めて効率が悪い。
【００１２】
【課題を解決するための手段】
本発明の新たな方法は、先に述べた３つの問題の全てを取り除いて対処するものであり、接着ヴァーセス（ｖｅｒｓｅｓ）織りまたはタフテッドカーペットを利用する。
【００１３】
本発明の１つの実施例によれば、接着白色ヤーンカーペットを、コンベヤーを使用してジェット染色パターニングアプリケーターに通す。このようなジェット染色機およびプロセスは米国特許３，９６９，７７９に記載されており、参照により組み込まれる。カーペットは所定の数のジェット染色ガンバー（ｊｅｔ−ｄｙｅ ｇｕｎｂａｒ）を通過する。各々のガンバーは異なる染料の色を保持する。デザインソフトウェアを使用することにより、ジェットはカーペット上に染料を発射し、無限の種類および色彩のデザインおよびパターンを形成する。次に染料を固定し、洗浄し、乾燥して仕上げる。本発明の利点は、デザインまたはパターニングが、接着カーペット自体のコンストラクションから分離、独立したプロセスであることにある。ドット／インチはカーペットと独立して決定することができ、さまざまな重さ、コンストラクション、厚さ、等々を持つ接着カーペットが、それらに付けられた、一貫して精細な細部を持つデザインを有することができる。例えば、デザインを１０×１０、２０×２０、４０×４０、または６０×６０ＤＰＩで作ることができ、低表面重量の接着カーペットに付けることができ、デザインは安っぽくも不ぞろいでもなくなる。また、２０×２０（４００）または４０×４０（１６００）ＤＰＩは従来の織機で作ることはできない。１６×７すなわち１１２ＤＰＩが従来の織機での最大値である。
【００１４】
本発明のデザイン付けはカーペットのコンストラクションから独立しているので、アスペクト比は正方形、例えば２０×２０ＤＰＩまたは１０×１０ＤＰＩでもよい。従って、ラグ、ランナーおよびボーダーを含む全ての種類のデザインを、デザインの歪みなしに、９０°回転して接着カーペットベースの利用を最大にすることができる。
【００１５】
同じデザインを複数の織りコンストラクション上に作ることができる。本発明のデザイン付けは、カーペットコンストラクションから独立しているので、正確に同じデザインをあらゆる接着カーペット上に配置することができ、デザインアプリケーターを止めることなく、同一運転中に行うことができる。従って、従来方法と比較して極めて効率が高い。
【００１６】
本発明の１つの目的は、白色、無染色のヤーンで低重量の溶融接着カーペットタイルを作ることであり、これは一片の染色タイルの形態で１００％着色（染色）されて一貫した均一性と良好な継ぎ目性（ｓｅａｍａｂｉｌｉｔｙ）を持つ。また、接着プロセス中に使用される水性ラテックス接着剤は、ヤーンの軸を上がる接着剤の浸透度をより正確にする。浸透度は、どのくらいのヤーンがパターニングプロセスによって染色できるかということに影響する。染料はヤーンの軸を下がって浸透し、ラテックスと出合うところで止まる。低表面重量および高いラテックス浸透度は、染色できるヤーンの量を制限する。このことは、ヤーンの表面近くに染料を保ち、明るい色と非常に明瞭なパターン鮮明性または精細性を生じさせる。また、この高いラテックス浸透度は、ヤーンの軸を適切な堅さで直立に保つ。この堅く直立したパイルの配向性はヤーンをタイルエッジで決まった位置に保つ。このことは、好ましくはパターン付きで染色されタイルジョイントが取り付けられるカーペットタイルを目で見えないようにする。この良好な継ぎ目特性は設置されたカーペットタイルには非常に望ましく、カーペットは個々のモジュラータイルのスクウェア（ｓｑｕａｒｅ）というよりも継ぎ目なしの広幅織りカーペットのように見える。
【００１７】
本発明によれば、変更も可能である。例えば、白色ヤーンの溶融接着のための方法または装置は変更することができ、種々のタイプの接着剤をヤーンの接着に使用することができ、種々のプライマリー裏地または基布をヤーンおよび接着剤を保持するのに使用することができ、そしてカーペットを作るために種々のヤーンのフォールディング（ｆｏｌｄｉｎｇ）方法を用いることができる。本発明によれば、水性ラテックス接着剤を使用するのが好ましい。なぜなら他の接着剤技術では、接着プロセス中にヤーンの軸を上がる浸透度を制御することができないからである。
【００１８】
色を形成するために染料を付けるための方法または装置は変更することができる。種々の色、染料タイプ、染料組成物、および種々の色のパターンがありうる。白色または淡色のカーペットタイルに色を付けるのに種々のカーペットパターニング装置を使用することができる。
【００１９】
また、白色ヤーンを使用することが好ましいけれども、他の色、例えば明るいベージュを使用することができると考えられる。
【００２０】
さらに、明るい染料または明るいベージュ染料をカーペットタイル上のイメージまたはデザインのパターニングに使用することができ、すべての露出したパイルを染色して、しみがつきやすく汚れになる白い染色されていないパイルの領域を回避することができる。
【００２１】
【発明の実施の形態】
１つの実施例によれば、本発明は低表面重量の溶融接着カットパイルのパターン化カーペットタイルをめざしている。
【００２２】
本発明の典型的な実施例の好ましい要素は、以下のとおりである。
１．カーペットタイル
２．白色ヤーンを使用
３．水性ラテックス接着剤による溶融接着
４．低表面重量（２５ｏｚ／ｙｄ未満での接着）
５．表面ヤーンへの制御された接着剤の浸透
６．直立した堅いパイル
７．パターニング中の面引き
本発明の優れた点は、以下のとおりである。
１．良好な継ぎ目性
２．優れたパターン明瞭性
３．良好な呈色
４．軽重量での表面性能。
【００２３】
本発明の好ましい実施例によれば、白色無染色のヤーンで作られた溶融接着カーペットタイルを提供し、これをインジェクション染色またはジェット染色パターニングプロセスによって塗布される染料で１００％着色することができる。この白色接着タイルは低ヤーン表面重量（２５ｏｚ／ｙｄ２未満）で作成するのが好ましい。また、表面コンストラクションは、例えばジェット染色またはインジェクション染色によって塗布される染料が、タイルエッジで見られる不均一性なしに、カーペットタイルの表面にわたって均一になるようなパターニングに適している。
【００２４】
図１に関して、本発明の１つの実施例によれば、カーペット基布を接着し、カーペット基布を裁断して選択された一片、タイルなどにし、次に裁断したピースまたはブランクの各々を染色またはプリントする。
【００２５】
図２に関して、本発明の別の実施例によれば、カーペット基布を接着し、次に基布を特定の色、パターン、デザイン、及び／又はこれらに類するものでジェット染色し、その後、特定のラグ、エリアラグ、ランナー、タイル、およびこれらに類するものを接着染色カーペットから裁断する。
【００２６】
バックグラウンドカラーおよびラグもしくはカーペットのデザインまたはパターンを、図１および図２に示したような単一工程で染色することが好ましいが、図３に関して、本発明の別の実施例によれば、カーペット基布を接着し、カーペットを例えば一体色のバックグラウンドカラーで染色し、その後、パターンまたはデザインを染色またはプリント（オーバープリント）し、最後に、それを裁断してラグ、タイル等にする。その代わりに、無染色接着基布にレジスト薬品を含む染料を塗布してパターンをつけ、次にバックグラウンドシェードをラインにしてオーバーフローアプリケーターで塗布するか、またはバックグラウンドシェードを“ベック染料（Ｂｅｃｋ Ｄｙｅ）”アプリケーターでの分離工程として塗布してもよい。
【００２７】
最終製品が例えばエリアラグである場合、接着、縫製、または別のやり方でエッジングを付着することで、エッジング、リビング、パイピング、サージングをすることができる。図４に関しては、典型的な接着プロセスを示している。
【００２８】
本発明の好ましい実施例および図４によれば、二層構造の白色スパンナイロンヤーンを、カットパイル接着カーペットの織物を形成する溶融接着機に導入する（ヤーン送リ）。このヤーンは重ねていない一層または三層のヤーンでもよい。このヤーンを、目の粗いメッシュ状のファイバーガラススクリムからなる２つのウェブの間に機械的に折り重ねる（フォルダー）。ラテックス接着剤をスクリムおよびヤーンの両サイドに塗る（コーター）。この接着剤はヤーンをスクリムに接着するのに使用する。次に、接着剤をホットエアオーブン（硬化炉）で乾燥する。次に、この複合材をヤーンサンドイッチの中央で分けて２枚のカットパイル接着カーペットを形成し（スリッター）、巻き上げて２ロールの接着カーペットにする（テイクアップ）。次に、カーペットの表面をせん断し、ヤーン（カットパイル）表面をきれいで滑らかに仕上げる。その後、カーペットの裏地を少なくとも１つの第二裏地にラミネートし、裁断してモジュラーカーペットタイルのスクウェアまたはブランクにする。裏地は典型的にはポリウレタンクッションであるが、別の発泡体または弾性裏地、例えばＳＢＲ、ＰＶＣ、フェルト等でもよい。また、ポリマーフィルム、ビチューメンフィルム、ポリビニルクロライドプラスチゾルで作られた堅い裏地でもよい。
【００２９】
裏地は強化層およびクッション裏地でもよい。このような強化層は、ホットメルト接着剤またはポリウレタンラミネートを持つガラススクリムまたはマットでもよい。
【００３０】
その後、白色表面ヤーンを持つ裁断された接着カーペットタイルまたはブランクを、ジェット染色またはインジェクション染色パターニングプロセスで染色する。これは、種々の色をカーペットタイル表面に小さな染料ジェットを使って塗る染料インジェクションプロセスである。次に、カーペットタイルを飽和蒸気雲中でおおよそ４分間スチームし、着色染料をヤーン繊維中に永久的に固定する。次に、カーペットタイルを洗浄して未固定の全ての染料および染色プロセスを補助するために染料と共に使用される補助薬品を取り除く。次に、カーペットタイルを、ホットエアをタイル表面上に吹き付けて水分を除去するホットエアオーブンで乾燥する。ホットエアは一般的には高速に吹き付けられる。次に、パターン化したカーペットタイルを、冷却し、せん断し、トリミングし、パッケージして、出荷する。
【００３１】
本発明の１つの目的は、白色、無染色のヤーンをもつ軽量の溶融接着カーペットタイルを作ることであり、これは一片の染色タイルの形態で１００％着色（染色）されて一貫した均一性と良好な継ぎ目性を持つ。また、接着プロセス中に使用される水性ラテックス接着剤は、ヤーンの軸を上がる接着剤の浸透度をより正確にする。浸透度は、どのくらいのヤーンがパターニングプロセスによって染色できるかということに影響する。染料はヤーンの軸を下がって浸透し、ラテックスと出合うところで止まる。低表面重量および高いラテックス浸透度は、染色できるヤーンの量を制限する。このことは、ヤーンの表面近くに染料を保ち、明るい色と非常に明瞭なパターン鮮明性または精細性を生じさせる。また、この高いラテックス浸透度は、ヤーンの軸を適切な堅さで直立に保つ。この堅く直立したパイルの配向性はヤーンをタイルエッジで決まった位置に保つ。このことは、染色されタイルジョイントが取り付けられるカーペットタイルを目で見えないようにする。この良好な継ぎ目特性は設置されたカーペットタイルには非常に望ましく、カーペットは個々のモジュラータイルのスクウェアというよりも継ぎ目なしの広幅織りカーペットのように見える。
【００３２】
【表１】
2004520857.tif 000002
本発明によれば、変更も可能である。例えば、白色ヤーンの溶融接着のための方法または装置は変更することができ、種々のタイプの接着剤をヤーンの接着に使用することができ、種々のプライマリー裏地または基布をヤーンおよび接着剤を保持するのに使用することができ、そしてカーペットを作るために種々のヤーンのフォールディング方法を用いることができる。本発明によれば、水性ラテックス接着剤を使用するのが好ましい。なぜなら他の接着剤技術では、接着プロセス中にヤーンの軸を上がる浸透度を制御することができないからである。
【００３３】
色を形成するために染料を付けるための方法または装置は変更することができる。種々の色、染料タイプ、染料組成物、および種々の色のパターンがありうる。白色または淡色のカーペットタイルに色を付けるのに種々のカーペットパターニング装置を使用することができる。
【００３４】
また、白色ヤーンを使用することが好ましいけれども、他の色、例えば明るいベージュを使用することができると考えられる。
【００３５】
さらに、明るい染料または明るいベージュ染料をカーペットタイル上のイメージまたはデザインのパターニングに使用することができ、すべての露出したパイルを染色して、しみがつきやすく汚れになる白い染色されていないパイルの領域を回避することができる。
【００３６】
本発明によれば、白色接着基布は２層ヤーン、５６ヤード／オンス、１００％ウール、１００％ナイロンまたは他の後染色可能な天然、合成、またはブレンドのヤーン、８０％ナイロン、２０％ウール、またはこれらに類するもので形成される。そして表面重量が２８ｏｚ／ｙｄ２未満であることが好ましく、１５−２７ｏｚ／ｙｄ２であることがより好ましい。そして白色または淡色のヤーンまたは一体色のヤーンで接着され、染色またはプリント（オーバー染色またはオーバープリント）して最終効果を生み出す。例えば、白色ヤーンを使用して、白色接着カーペット基布またはブランクを作る際、ラグのバックグラウンドカラーは、カラーが白色でない場合は、デザインまたはパターンと共にプリントされる。その代わりに、ヤーンが染色ヤーンまたは着色ヤーン（溶液染色、ヤーン染色、天然着色、またはこれらに類するもの）である場合、デザインまたはパターンをその上にプリントするが、バックグラウンドカラーは既にヤーンそれ自身によって作られている。
【００３７】
米国特許第６，２０３，８８１号；５，９４８，５００号；５，５４０，９６８号；５，５４５，２７６号；および４，５２２，８５７号は、タフテッドもしくは接着されたクッション性カーペットタイルまたはカーペットを形成する方法またはプロセスを示しており、参照により組み込まれる。
【００３８】
米国特許第５，５６７，２５７号および５，４４３，８８１号は加熱安定化接着パイル織物を形成する方法を示している。ここで少なくとも１つの実施例において、接着剤の塗布に先立って目の粗い織物基層に熱溶融によってヤーンをタッキングすることによって少ない量の接着剤の使用で高い安定性を持つ接着パイル繊維が形成されている。接着剤（好ましくは低粘性ラテックス）は、目の粗い織物基層を通して塗布され、さらにパイルを接着する。また、接着パイル織物を作る装置が提供されている。米国特許第５，５６７，２５７号および５，４４３，８８１号は参照により組み込まれる。
【００３９】
図５に示すように、限定されない様々な要素を一片の接着カーペット基布またはベース上に作ることができる。例えば、エリアラグのデザインまたはパターン１２，１４，１６および１８を接着基布１０上の上に作ることができる。この接着ベースは、例えば、６または１２フィート幅および１００または１０００フィート長であり得る。これは、この方法の効率を最大にし、コストを最小限にし、マスカスタマイゼーションを提供する。製造業者、デザイナー、プリント業者、または他の業者は、機械類をシャットダウンせずに次々と多数の別の顧客から１以上のアイテムの受注を受けることができる。ベース上での適切な入れ子のアイテムは、浪費を削減することができる。
【００４０】
図６を参照すると、その上にプリントまたは染色したデザイン２２を有する、床張り材２０、例えばカーペットタイル、エリアラグ、またはこれらに類するものを示している。
【００４１】
図７を参照すると、その上にプリントしたデザイン３２およびエッジまたはボーダー３３を有する、床張り材、例えばカーペットタイル、エリアラグ、またはランナー３０を示している。エッジまたはフレーム様ボーダー３３をラグ３０上にプリントし、十分な幅のボーダーを作ることによって、製造業者はデザインと裁断装置の位置合せのわずかな変化に適応することができ、これによって顧客はデザインがわずかに位置合せずれしていたり、裁断が意図した位置からわずかにずれていたりしても気付かないであろう。
【００４２】
本発明によれば、カラー、パターン、デザイン、及び／又はこれらに類するものは、ジェット染色プロセス、または他のあらゆる二次／後段のパターン付けプロセス（転写プリント、シルクスクリーンプリント、およびロータリープリント、等々を含むが限定されない）によって、接着カーペットに付される。カーペット中のヤーンは、全て白色（無染色）または淡色であるか、ヤーンは化学的に処理されているか、ヤーンは単色もしくは多色で前付け染めされている。カーペットをラテックス接着剤で溶融接着させることが好ましいけれども、接着カーペットは他の従来接着プロセスで作ることができる。
【００４３】
図８を参照すると、ラテックスまたはホットメルト接着剤２３６中に植え付けられた多数のカットパイルヤーン２３４を含む接着プライマリーカーペット２１２を有するカーペット複合材またはカーペットタイル２００が示されている。接着剤は、ファイバーガラス、ナイロン、ポリエステル、ポリプロピレン、またはこれらの組合せからなる、織った材料または不織材料からなる強化層または基布層２３８（スクリム）にラミネートされている。裏地材２７０、例えば不織裏地（フェルト）はポリマー２７８、例えばポリウレタンフォーム組成物でコーティングされる。
【００４４】
図９を参照すると、接着カーペット基布またはカーペットタイル３００は、ラテックスまたはホットメルト接着剤３３６（これは強化層もしくは基布層３３８にラミネートまたは付着されている）中に植え付けられた多数のカットパイルヤーン３３４を含む接着プライマリーカーペット３１２を含むように示されている。基布３３８の下には、その中に強化材３５８例えばファイバーガラススクリムを持つポリウレタンフォーム３７８がある。ファイバーガラススクリムは、例えばファイバーガラス不織材料、例えば尿素ホルムアルデヒドバインダー、アクリルバインダーまたはこれらに類するものを含む２ｏｚ／ｙｄ２のファイバーガラスであるが、他の材料が織ったガラス、織ったポリエステル、不織ガラス、不織ポリエステル、またはこれらの組合せを含んでフェルト３７０上に支持されていてもよい。
【００４５】
図１０に示されるように、かつ本発明の１つの具体的な実施例によれば、接着カーペット基布または複合材５０、例えばカーペットタイルは、ヤーン、接着剤、およびスクリムからなるプライマリーカーペットを含み、続いてホットメルト接着剤とファイバーガラスからなる強化層があり、さらにフェルト上に支持されたポリウレタンフォームがある。このような複合材は連続したプロセスで形成されるのが好ましい。ここで、ホットメルト接着剤をファイバーガラスに塗布し、ポリウレタンフォームをフェルトに付着し、次に接着カーペット、強化層、フォーム層の三層全てを一緒にラミネートし、図示したような完成した複合材を形成する。
【００４６】
クッション裏地を有するカーペットおよびカーペットタイルは知られており、例えば米国特許第４，５５２，８５７号；５，５４０，９６８号；５，５４５，２７６号；５，９４８，５００号；および６，２０３，８８１号に示されており、これらの全ては参照により本明細書に組み込まれる。
【００４７】
ウレタンフォームと裏地材の複合材のフォームベースをプレフォーミングおよび硬化することは、例えば米国特許第４，１７１，３９５号；４，１３２，８１７号および４，５１２，８３１号に示されており、これらの全ては参照により本明細書に組み込まれる。
【００４８】
現在上市されている、優れたクッション裏張りカーペットタイルまたはモジュラークッション裏地タイル、例えばコンフォートプラス（登録商標）（Ｍｉｌｌｉｋｅｎ ＆ Ｃｏｍｐａｎｙ ｏｆ ＬａＧｒａｎｇｅ、ジョージア州）という商標で販売されているものは、表面重量がおよそ２０から４０ｏｚ／ｙｄ２、ホットメルト層がおよそ３８から５４ｏｚ／ｙｄ２、クッションがおよそ０．１０から０．２インチ厚（重量がおよそ２８から３４ｏｚ／ｙｄ２、密度がおよそ１８Ｉｂｓ／立方フィート）のプライマリーカーペット織物を有し、全体としての製品高さがおよそ０．４から０．８インチである。この優れたクッション裏地カーペットタイルは、すぐれた弾性および足の下の快適性を提供し、非常に過酷な商業用途に対するものとして評価できる性能特性を示し、優れた外見、感触、耐久性、快適性、クッション、性能などを持つものとして、全産業にわたって顕著なステータスを達成している。このような優れたクッション裏地カーペットタイルは、高い質感およびその中で用いられる材料の量のために、生産すると比較的割高になる。
【００４９】
図１１を参照すると、本発明の１つの実施例による接着カーペット基布またはカーペットタイル１００は、接着剤１３６例えばラテックスまたはホットメルト接着剤（これは織った材料または不織材料からなる基布層１３８にラミネートされるかまたは支持される）に植え付けられた多数のカットパイルヤーン１３４を有するプライマリーカーペット織物１１２を含む。前記ヤーン１３４、２３４または３３４は、スパンヤーンまたはフィラメントヤーンであり、ポリアミドポリマー、例えばナイロン６ステープル、ナイロン６フィラメント、ナイロン６，６ステープル、ナイロン６，６フィラメント、またはこれらに類するもの（デュポン社（デラウェア州、ウィルミントン）のような企業から入手できる）で形成するのが好ましい。しかし、他の適切な天然繊維または合成繊維またはブレンドが同様に使用できる。限定ではなく単なる例として、使用される他のマテリアルとしては、ポリエステルステープルまたはフィラメント、例えばポリエチレンテレフタラート（ＰＥＴ）、ポリブタレンテレフタラート（ＰＢＴ）、ポリオレフィン、例えばポリエチレンおよびポリプロピレンステープルまたはフィラメント、レーヨン、およびポリアクリロニトリルといったポリビニルポリマーを含む。ヤーンを構成するために、様々なデニール、パイル、ねじれ具合、空気のもつれあい、およびヒートセット特性を利用できる。好ましいマテリアルは、ナイロン６，６，ステープル、３．１５コットンカウント，２層、ねじれ、ヒートセットである。他のマテリアルとして、例えばナイロン６，６，フィラメント、１３６０デニール、２層、ねじれがあるものが使用される。
【００５０】
プライマリーカーペット１１２（図１１）を接着剤１６０（例えば、ホットメルト接着剤）に接着し、接着剤を強化材１５８（例えば、不織ファイバーガラス材）に接着して、予備複合材１６６を形成する。その後、予備複合材１６６を、裏地材１７０（例えば、フェルト）上のポリウレタン−フォーミング複合材１７８のパドルに付着させるかまたは埋め込む。
【００５１】
好ましいポリウレタン形成組成物は米国特許５，１０４，６９３号に開示されており、参照によって組み込まれる。また、ポリウレタン形成組成物は、シリコーン表面活性剤を含む、有機シリコーンポリマーの形態における泡立ち性（ｆｒｏｔｈａｂｉｌｉｔｙ）および安定性を向上させるのが好ましい。これは、米国特許第４，００２，９４１号に一般的に示されており、参照によって組み込まれる。
【００５２】
本発明の少なくとも１つの実施例によれば、染色インジェクションプリントに特に適合し、平らで、短く、高密度で、垂直なパイルを有するカーペット基布またはブランクが提供される。このような基布は、高解像度、良好な色彩の染色インジェクションプリントを与え、染料がより少なく染料のにじみがより少ないプリントを与える。
【００５３】
本発明をいくつかの好ましい実施例および工程に関して説明し開示してきたが、決して本発明をこれらの特定の実施例および工程に限定することを意図するものではない。むしろ、全ての代替的な実施例、工程、およびそれらへの変更を、本発明の真の精神および範囲内にあるものとして包含することを意図している。例えば、織った裏地または不織裏地またはリリース材料２７０、３７０、フェルト、および１７０を図８−１１の各々に示しているが、これはフィルムまたは複合材（例えば、接着剤とフィルムの自己粘着複合材）に置換するか、または取り除くことができる。いくつかの潜在的に好ましい実施例を示して説明してきたが、本発明がこれらに制限されないことは当然理解されるべきである。これは、変更をなしてもよく、本発明の原理に基づいた他の実施例が本発明に属する分野の当業者にとって思い浮かぶものであるためである。従って、本発明は、あらゆるこのような変更および他の実施例を本発明の真の精神および範囲内で本発明の特徴を取り入れたものとして包含すると考えられる。
【図面の簡単な説明】
【図１】本発明によるプロセスの１つの実施例を図示した概略図。
【図２】本発明によるプロセスの別の実施例を図示した概略図。
【図３】本発明によるプロセスの別の実施例を図示した概略図。
【図４】接着カーペットのコンストラクションを図示した概略図。
【図５】異なる向きにデザインをプリントしたある長さの接着カーペット基布（ベース）を示した概略図。しかしながら、接着カーペットは全長にわたって一定に織りコンストラクションを有している。
【図６】本発明によってプリントしたパターンをもつ一片のカーペットまたはカーペットタイルを示した概略図。
【図７】プリントしたパターンを持ち、またプリントしたフレーム様ボーダーを含みデザインヴァーセス（ｖｅｒｓｅｓ）ボンデッド素地からのラグの１カットの位置合せにわずかな変化を与える一片のカーペットを示した概略図。
【図８】強化層をもたない接着カーペットの典型的な実施例の横断面図。
【図９】少なくとも部分的にポリウレタンに囲まれるかまたは埋め込まれた、強化材を有する接着カーペットの代替構造の横断面図。
【図１０】接着軽量カーペット複合材またはタイルの横断面図。
ヤーン、接着剤、およびスクリム、ホットメルト接着剤とファイバーガラスの強化層または弾性層、およびフェルト上のポリウレタンフォームのクッション裏地で作られた接着カーペットを有する接着軽量カーペット複合材またはタイルの横断面図。
【図１１】図１０の接着カーペット製品に類似する接着カーペット製品の横断面図。
【図１】
2004520857.tif 000003
【図２】
2004520857.tif 000004
【図３】
2004520857.tif 000005
【図４】
2004520857.tif 000006
【図５】
2004520857.tif 000007
【図６】
2004520857.tif 000008
【図７】
2004520857.tif 000009
【図８】
2004520857.tif 000010
【図９】
2004520857.tif 000011
【図１０】
2004520857.tif 000012
【図１１】
2004520857.tif 000013
【国際公開パンフレット】
2004520857.tif 000014
2004520857.tif 000015
2004520857.tif 000016
2004520857.tif 000017
2004520857.tif 000018
2004520857.tif 000019
2004520857.tif 000020
2004520857.tif 000021
2004520857.tif 000022
2004520857.tif 000023
2004520857.tif 000024
2004520857.tif 000025
2004520857.tif 000026
2004520857.tif 000027
2004520857.tif 000028
2004520857.tif 000029
2004520857.tif 000030
2004520857.tif 000031
2004520857.tif 000032
2004520857.tif 000033
2004520857.tif 000034
2004520857.tif 000035
2004520857.tif 000036
2004520857.tif 000037
2004520857.tif 000038
2004520857.tif 000039
2004520857.tif 000040
【国際公開パンフレット（コレクトバージョン）】
2004520857.tif 000041
【国際調査報告】
2004520857.tif 000042
2004520857.tif 000043
2004520857.tif 000044
2004520857.tif 000045